(57)【要約】      （修正有）【課題】イ草内部に存在する胞子によるカビの発生と、畳の使用時に畳表表面に付着する胞子によるカビの発生とを効果的に抑制する。【解決手段】畳表に防カビ剤を付着又は含浸させる防カビ剤処理を行い、畳表に防カビ剤を付着又は含浸させた後、防カビ剤の乾燥を行う。防カビ剤の乾燥が終了した後、畳表をロール状にしてダンボール箱に梱包する。畳表をダンボール箱に梱包した状態のままγ線照射容器に充填し、γ線を照射し、梱包を解かずにそのまま客先へ納品する。【選択図】図５
2013151822.tif 000002
【特許請求の範囲】
【請求項１】
畳表に防カビ剤を付着又は含浸させる防カビ剤処理工程と、
畳表にγ線を照射するγ線照射工程と
を有する防カビ性を備えた畳表の製造方法。
【請求項２】
前記防カビ剤処理工程後に、前記γ線照射工程を行う請求項１に記載の防カビ性を備えた畳表の製造方法。
【請求項３】
前記γ線照射工程において、１０ｋＧｙ以上２５ｋＧｙ以下のγ線を照射する請求項１又は請求項２に記載の防カビ性を備えた畳表の製造方法。
【請求項４】
前記防カビ剤処理工程後γ線照射工程前に畳表を梱包する梱包工程を有し、前記γ線照射工程において畳表を梱包した状態で畳表にγ線の照射を行う請求項１から請求項３のいずれか１項に記載の防カビ性を備えた畳表の製造方法。
【請求項５】
表面に防カビ剤が付着又は含浸されているとともに、γ線が照射されていることを特徴とする畳表。
【発明の詳細な説明】
【技術分野】
【０００１】
この発明は、防カビ性を備えた畳表の製造方法、及び防カビ性を備えた畳表に関する。
【背景技術】
【０００２】
従来、畳表に防カビ処理を施す方法として、防カビ剤による方法が用いられており、例えば、畳表や畳床等の部材に有機化合物の金属塩よりなる抗菌防カビ剤を含ませた畳が提案されている（特許文献１参照）。
【０００３】
ところが、特許文献１のように畳表の表面に防カビ剤を付着させるだけでは、イ草の導管中に吸い上げられたカビの胞子等、イ草の内部に存在するカビの胞子を死滅させることができないという問題がある。
【０００４】
そこで、畳を乾燥室で２日間にわたり８０度以上に加熱して、畳内部のカビの発生まで抑制する方法が提案されている（特許文献２参照）。
【先行技術文献】
【特許文献】
【０００５】
【特許文献１】特開平１１−１０７５０１号公報
【特許文献２】特開２００７−２６２７７４号公報
【発明の概要】
【発明が解決しようとする課題】
【０００６】
しかし、特許文献２の方法では、畳の内部まで８０度以上に加熱しようとすると、必要以上に加熱される部分が生じて畳が変色するという問題や、畳の使用時に畳の表面に付着した胞子によるカビの発生が抑えられないという問題が有る。
【０００７】
本発明は、これらの不都合に鑑みてなされたものであり、畳を変色させずに畳表内部のカビの発生を抑制するとともに、畳の使用時に畳表に付着した胞子によるカビの発生を抑制することを目的とする。
【課題を解決するための手段】
【０００８】
上記課題を解決するためになされた発明は、畳表に防カビ剤を付着又は含浸させる防カビ剤処理工程と、畳表にγ線を照射するγ線照射工程とを有する防カビ性を備えた畳表の製造方法である。
このように、畳表に防カビ剤を付着又は含浸させることで、畳表に付着する胞子によるカビの発生を抑制することができる。また、畳表にγ線を照射することで、畳表を変色させることなく、畳表の内部のカビの胞子を死滅させることができる。
【０００９】
本発明の防カビ性を備えた畳表の製造方法は、防カビ剤処理工程後にγ線照射工程を行うことが好ましい。γ線照射工程後に防カビ剤処理工程を行うと、γ線照射工程後に畳表表面に新たに付着したカビの胞子を防カビ剤の内側に取り込む虞が有る。防カビ剤処理工程後にγ線照射工程を行うことで、放射線照射後に新たに付着するカビの胞子を防カビ剤の内側に取り込むことを防止できるため、効果的に畳表のカビの発生を抑えることができる。
【００１０】
本発明の防カビ性を備えた畳表の製造方法は、前記γ線照射工程において、１０ｋＧｙ以上２５ｋＧｙ以下のγ線を照射することが好ましい。こうすることで、γ線によってイ草が受けるダメージを減らして、γ線の照射によるイ草の強度の低下を効果的に抑制することができる。
【００１１】
本発明の防カビ性を備えた畳表の製造方法は、前記防カビ剤処理工程後γ線照射工程前に畳表を梱包する梱包工程を有し、前記γ線照射工程において畳表を梱包した状態で畳表にγ線の照射を行うことが好ましい。こうすることで、梱包材に付着した胞子や梱包中に含まれる胞子を死滅させることができる。
【００１２】
本発明の畳表は、表面に防カビ剤が付着又は含浸されているとともに、γ線が照射されていることを特徴とする。
【発明の効果】
【００１３】
以上説明したように、本発明の防カビ性を備えた畳表の製造方法及び防カビ性を備えた畳表によれば、畳を変色させずに畳表内部のカビの発生を抑制するとともに、畳の使用時に畳表に付着した胞子によるカビの発生を抑制することができる。
【図面の簡単な説明】
【００１４】
【図１】実験１（カビ発生の抑制に必要なγ線吸収線量の調査実験）の結果を示す表である。
【図２】実験２（畳表に対するγ線照射量とイ草の強度との関係の調査実験）の結果を示すグラフである。
【図３】実験３（γ線照射によるイ草の変色の有無の調査実験）の結果を示す表である。
【図４】実験４（γ線照射によるイ草の香りの変化の調査実験）の結果を示す表である。
【図５】実験５（防カビ剤処理工程及びγ線照射工程の先後と防カビ性能の関係の調査実験）及び実験６（防カビ剤が放射線から受ける影響の調査実験）の結果を示す表である。
【発明を実施するための形態】
【００１５】
以下、本発明の一の実施形態を詳述する。本実施形態の畳表は、畳床の表面に縫い付けられる畳表であり、詳細には、所定の寸法に切断された畳床の表面に周囲をかまち縫いされたのち、周囲を畳縁とともに平刺縫されて畳床表面を覆うように取り付けられる。
尚、本発明は以下の実施の形態に限られるものではない。
【００１６】
（畳床）
本実施形態の畳表は、藁床の他、ポリスチレンフォームや木くずを固めたインシュレーションボード等の建材を用いた各種の畳床に用いることができる。
【００１７】
（畳表）
本実施形態では、染土を用いて乾燥させた天然のイ草により編まれた畳表を用いる。ただし、和紙や樹脂製のものを用いることも可能である。
【００１８】
（防カビ剤）
防カビ剤処理工程で用いられる防カビ剤としては、細菌、眞菌（カビ）の発育を抑制し、人体に対する毒性の少ないものであれば特に限定されず、公知の防カビ剤を適宜用いることができる。
具体的には、２−（４−チアゾリル）ベンツイミダゾール、Ｎ，Ｎ−ジメチル−Ｎ'−フェニル−Ｎ'−（フルオロジクロロメチルチオ）スルホアミド、１−（（ジヨードメチル）スルホニル）−４−メチルベンゼン、ジクロロフェニル又はこれらの混合物等が挙げられる。また、オクチルトリメチルアンモニウムクロライド、デシルトリメチルアンモニウムクロライド、ドデシルトリメチルアンモニウムクロライド、テトラデシルトリメチルアンモニウムクロライド、ヘキサデシルトリメチルアンモニウムクロライド、オクタデシルトリメチルアンモニウムクロライド、オクタデセニルトリメチルアンモニウムクロライド、オクタデカジエニルトリメチルアンモニウムクロライド、ジオクチルトリメチルアンモニウムクロライド、ジデシルトリメチルアンモニウムクロライド、ジドデシルトリメチルアンモニウムクロライド、ジテトラデシルトリメチルアンモニウムクロライド、ジヘキサデシルトリメチルアンモニウムクロライド、ジオクタデシルトリメチルアンモニウムクロライド、ジオクタデセニルトリメチルアンモニウムクロライド、ジオクタデカジエニルトリメチルアンモニウムクロライド等のアルキルメチルアンモニウムクロライドを用いることができる。防カビ剤中における各成分の配合割合は、防カビ剤の種類等に応じて適宜選択することができる。使用する防カビ剤の種類は、日光照射による防カビ剤の分解がもたらす防カビ効果の低下を考慮した上で行うことが好ましい。
【００１９】
市販の防カビ剤としては、２−ベンゾイミダゾリルカルバミン酸メチル（２−Ｂｅｎｚｉｍｉｄａｚｏｌｙｌｃａｌｂａｍｉｎｅ  ａｃｉｄ  ｍｅｔｈｙｌｅｓｔｅｒ）、Ｎ−（トリクロロメチルチオ）−４−シクロヘキセン−１，２−ジカルボキシイミド（キャプタン、Ｎ−（Ｔｒｉｃｈｌｏｒｏ  ｍｅｔｈｙｌ  ｔｈｉｏ）−４−ｃｙｃｌｏｈｅｘｅｎｅ−１，２−ｄｉｃａｒｂｏｘｉｍｉｄｅ）及びデヒドロ酢酸ナトリウム（Ｓｏｄｉｕｍ３−ａｃｅｔｈｙｌ−６−ｍｅｔｈｙｌ−２Ｈ−ｐｙｒａｎ−２，４（３Ｈ）−ｄｉｏｎｅ）を主成分とする株式会社永原健太郎商店製のヤマサイドＴＮ２０（登録商標）や、有機エステル系化合物とイミダゾール系の化合物を主成分とするアース製薬株式会社製のＡＭコートＨＹ２Ａ、２−ｎ−オクチル４−イソチアゾリン−3−オン（２−Ｎ−Ｏｃｔｙｌ−４−ｉｓｏｔｈｉａｚｏｌｉｎｅ−３−ｏｎ）を主成分とした有限会社クリーンアート製のＭＤ１２３（登録商標）−ＫＳ♯４等を用いることができる。
【００２０】
（製造方法）
防カビ性を有する畳表の製造方法は、泥落とし工程と、防カビ剤処理工程と、畳表乾燥工程と、梱包工程と、γ線照射工程とを有している。
【００２１】
（泥落とし工程）
まず、畳表の製造過程で畳表の表面に付着した泥（染土）をブラシ等で掃き落とす。染土の上から防カビ剤を付着又は含浸させた後、泥落としをすると、染土とともに防カビ剤が落ちてしまうためである。また防カビ剤処理前に染土を落とすことで、泥に含まれるカビの胞子を落下させ、畳表表面に付着するカビの胞子を減少させるとともに、防カビ剤を直接畳表に付着させることができるため、畳表の防カビ機能を高めることができる。
【００２２】
（防カビ剤処理工程）
泥落とし工程の終了後、防カビ剤を畳表に付着又は含浸させる防カビ剤処理工程を行う。本実施形態では、スプレーガンにより畳表のイ草の長さ方向に沿って防カビ剤を噴霧する。畳表の表側となる片面のみに１平方メートル当たり３０ｍｌ〜６０ｍｌの防カビ剤を噴霧する。
【００２３】
防カビ剤処理工程は、畳表単独で行うことが好ましい。畳表単独で防カビ剤処理を行うことで、畳表の表裏両面に防カビ剤を付着又は含浸させやすい。
【００２４】
（畳表乾燥工程）
畳表に防カビ剤を付着又は含浸させた後、防カビ剤の乾燥を行う。防カビ剤の乾燥は、イ草の水分が抜けることを抑制するために自然乾燥で行うことが好ましく、室内で陰干しすることが特に好ましい。
【００２５】
（梱包工程）
防カビ剤の乾燥が終了した後、畳表の梱包を行う。畳表をロール状にしてダンボール箱に梱包する。
【００２６】
（γ線照射工程）
畳表の梱包が終了すると、畳表をダンボール箱に梱包した状態のままγ線照射容器に充填し、所定の暴露時間となるよう搬送機により、γ線照射装置の照射室内を搬送する。暴露時間は、吸収線量が約１５ｋＧｙとなるよう設定する。γ線の吸収線量は、ポリメチルメタクリレート（ＰＭＭＡ）線量計により計測するが、アラニン線量計その他公知の線量計により計測してもよい。γ線の照射は室温にて行う。γ線の照射を室温で行うことにより、畳表の乾燥を抑制することができる。また、梱包後にγ線を照射することで、梱包材に付着したり梱包内に浮遊していたりするカビの胞子を死滅させることができる。
また、本実施形態では、γ線照射前に梱包しておき、γ線を照射した後、梱包を解かずにそのまま客先へ納品することで、畳表の日焼けを抑制することができるとともに、畳表にカビの胞子が付着することを抑制することができる。
尚、本実施形態では、γ線照射装置として、（株）コーガアイソトープ社所有のＮｏｒｄｉｏｎ社製ＪＳ−７５００を用いるが、他のγ線照射装置を用いることもできる。
【００２７】
γ線は、吸収線量で、１０ｋＧｙ以上２５ｋＧｙ以下を照射すること好ましく、１０ｋＧｙ以上２０ｋＧｙ以下となるよう照射することが特に好ましい。後述する実験結果が示すように、吸収線量が１０ｋＧｙ未満の場合、畳表のカビの発生を十分に抑制できない虞が有り、２５ｋＧを超える線量を照射すると、畳表の強度が減少する虞が有る。また、畳表の吸収線量が２０ｋＧｙを超えると、畳表のイ草の香りが損なわれる虞が有る。
【実施例】
【００２８】
以下、本発明の実施例を具体的に説明する。ただし、本発明は、以下の実施例に限定されるものではない。
【００２９】
＜実験１：カビ発生の抑制に必要なγ線吸収線量の調査実験＞
（実験例１）
畳表から発生するカビを抑制するのに必要なγ線の吸収線量を求めるべく、以下に示した線量でγ線照射を施した畳表のサンプルについて培養試験を行い、カビの発生の有無を観察した。
尚、実験１では、畳表サンプルに防カビ剤処理は施していない。
・畳表サンプル
畳表を１０ｃｍ角にカットしたものをサンプルとした。畳表は片面のみを泥落とししたものを用いた。
・γ線の照射
γ線の照射なし。
・寒天培地
細菌の増殖を抑制して、カビの増殖のみを調べるために、抗生物質としてクロラムフェニコールを含有させたグルコースペプトン液体培地（ベクトン・ディッキンソン アンド カンパニー社製トリプティケース・ソイブロス）を用いた。
・培養条件
畳表サンプルを寒天培地に埋め込んで、２５℃にて２週間培養した。
【００３０】
（実験例２〜実験例５）
実験例２〜実験例５では、畳表サンプルの培養前に畳表サンプルにγ線照射を行う以外は、全て実験例１と同じ条件で実験を行った。
・γ線照射
実験例２〜実験例５では、γ線照射装置（Ｎｏｒｄｉｏｎ社製ＪＳ−７５００）を用い、室温にてγ線を照射した。実験例２、実験例３、実験例４、及び実験例５のγ線の吸収線量は、それぞれ５ｋＧｙ、１０ｋＧｙ、１５ｋＧｙ、及び２５ｋＧｙである。γ線の吸収線量の測定は、アラニン線量計を用いて行った。
【００３１】
実験１により、得られた結果を表にして図１に示す。図１において、培養試験の結果カビが発生しなかったものを「○」とし、カビの発生したものを「×」とした。
γ線未照射の実験例１とγ線の照射量が５ｋＧｙの実験例２は、カビが発生したが、照射量が１０ｋＧｙ以上の実施例３から５では、カビが発生しなかった。
【００３２】
＜実験２：畳表に対するγ線照射量とイ草の強度との関係の調査実験＞
異なる線量のγ線を照射した畳表から引張試験片を作成して引張強度試験を行い、畳表のγ線吸収線量と、イ草の最大荷重、破断強度及び伸び率との関係を調査した。各実験例の試験条件を下記に示す。
【００３３】
（実験例６）
・引張試験片
γ線未照射の畳表サンプルをほぐして得られたイ草の茎を１０ｃｍの長さに切断して引張試験片とした。畳表において、イ草は１本置きに根元側と穂先側が同じ向きになるよう編み込まれているため、１本置きのイ草から長さ方向の同じ位置でイ草を採取して、各試験片の太さが略同じになるよう各引張試験片を作成した。
・引張試験
万能試験機（インストロンジャパン（株）社製万能試験機５５６９型）を用い、引張試験片の両端をチャックで挟んでつかみ間隔を２２ｍｍにして、引張速度５ｍｍ／分で引張試験を行った。
また、畳表サンプルは、実験例１と同様に作成したものを用いた。
【００３４】
（実験例７、８）
引張試験片を、γ線照射した畳表サンプルのイ草から作成した以外は、実験例６と同様にして引張試験を行った。実施例７及び実験例８に用いた畳表のγ線吸収線量は、それぞれ２５ｋＧｙ、及び５０ｋＧｙである。
尚、実験２において用いた畳表に防カビ剤処理は施していない。
【００３５】
実験２で得られた結果を図２に示す。図２に示すように、γ線の吸収線量が０ｋＧｙ（γ線未照射）の実験例６と２５ｋＧｙの実験例７に比べ、５０ｋＧｙの実験例８は、最大荷重、破断強度、伸び率ともに大きく低下している。
【００３６】
＜実験３：γ線照射によるイ草の変色の有無の調査実験＞
（実験例９〜実験例１１）
実験１同様の３つのサンプルにγ線を照射したもの（実験例９〜実験例１１）を、γ線を照射しないサンプルと比較して、変色の有無を観察した。γ線の照射量は、実験例９が５ｋＧｙ、実験例１０が２５ｋＧｙ、実験例１１が５０ｋＧｙである。実験の結果を表にして、図３に示す。図３に示すように、実験例９〜実験例１１のいずれの場合も、畳表に変色は見られなかった。
【００３７】
＜実験４：γ線照射によるイ草の香りの変化の調査実験＞
（実験例１２〜実験例１５）
畳表を１０ｃｍ角にカットした３つのサンプルにγ線を照射したもの（実験例１２〜実験例１５）を、γ線を照射しないサンプルと比較して、香りの変化の有無を観察した。γ線の吸収線量は、実験例１２が５ｋＧｙ、実験例１３が１０ｋＧｙ、実験例１４が１５ｋＧｙ、実験例１５が２５ｋＧｙである。実験４の結果を表にして、図４に示す。γ線の照射量が５ｋＧｙの実験例１２では、香りが減退しなかったが、γ線の吸収線量が１０ｋＧｙ以上の実験例１３〜実験例１５は、いずれの場合も香りが減退した。ただし、３日後再度調査すると実験例１３〜実験例１５のいずれのサンプルも香りが復活していた。
【００３８】
＜実験５：防カビ剤処理工程及びγ線照射工程の先後と防カビ性能の関係の調査実験＞
防カビ剤処理工程前にγ線照射工程を行った畳表と防カビ剤処理工程後にγ線照射工程を行った畳表を培養して、畳表に発生するカビの量の違いを調査した。各実施例及び比較例の実験条件を下記に示す。
【００３９】
（実施例１）
・畳表サンプル
畳表を１０ｃｍ角にカットしたものをサンプルとし、サンプル３つについて実験を行った。
・γ線の照射
γ線照射装置（Ｎｏｒｄｉｏｎ社製ＪＳ−７５００）を用い、室温にて、吸収線量１５ｋＧｙでγ線を照射した。
・防カビ剤処理
防カビ剤として、ＭＤ１２３−ＫＳ♯４（有限会社クリーンアート製）を用いた。防カビ剤は、γ線の照射後、スプレーガンで畳表サンプルの一面のみに塗布し、陰干しにより自然乾燥させた。
・寒天培地
細菌の増殖を抑制するために、抗生物質としてクロラムフェニコールを含有させたグルコースペプトン寒天培地（ベクトン・ディッキンソン アンド カンパニー社製ソイビーンカゼインダイジェストアガー）を用いた。
・培養条件
畳表サンプルを寒天培地に埋め込み、２５℃にて２週間培養した。
【００４０】
（実施例２，実施例３）
実施例１と異なる防カビ剤を用いた以外は、実施例１と同様に実験を行った。防カビ剤として、実施例２は、ＡＭコートＨＹ２Ａ（アース製薬株式会社製）を、実施例３は、ヤマサイドＴＮ２０（株式会社永原健太郎商店製）を用いた。
【００４１】
（実施例４）
実施例１と同じ畳表サンプルに、スプレーガンで畳表サンプルの一面のみに防カビ剤を噴霧して陰干しにより自然乾燥させた後、実施例１と同じ条件でγ線照射を行い、実施例１と同様に培養を行った。
・防カビ剤処理
防カビ剤として、ＭＤ１２３−ＫＳ♯４（有限会社クリーンアート製）を用いた。
【００４２】
（実施例５，実施例６）
実施例４と異なる防カビ剤を用いた以外は、実施例４と同様に実験を行った。防カビ剤として、実施例５は、ＡＭコートＨＹ２Ａ（アース製薬株式会社製）を、実施例６は、ヤマサイドＴＮ２０（株式会社永原健太郎商店製）を用いた。
【００４３】
（比較例１）
実施例１〜６と同じ畳表サンプルについて、γ線照射及び防カビ剤処理を行わずに、実施例１〜６と同じ条件で培養試験を行った。
【００４４】
（比較例２）
実施例１〜６と、同じ畳表サンプルについて同じ条件でγ線照射を行い、防カビ剤処理を行わずに、実施例１〜６と同じ条件で培養試験を行った。
【００４５】
実験５の結果を表にして図５に示す。図５の培養結果の欄において、例えば「２×１○」は、３つの畳表サンプルのうち２つにカビの発生が見られ、１つにカビの発生が見られなかったことを表している。図５に示すように、培養開始後１４日において、防カビ剤にＭＤ１２３−ＫＳ♯４を用いた実施例１と実施例４とを比較すると、防カビ剤処理前にγ線を照射した実施例１では、３サンプルのうち１つにカビが発生したのに対し、防カビ剤処理後にγ線照射工程を行った実施例４では、３サンプルともカビが発生しなかった。防カビ剤にＡＭコートを用いた実施例２と実施例５とを比較すると、防カビ剤処理前にγ線を照射した実施例２では、３サンプルのうち２つにカビが発生したのに対し、防カビ剤処理後にγ線照射工程を行った実施例５では、３サンプルともカビが発生しなかった。また、防カビ剤にヤマサイドを用いた実施例では、防カビ剤処理前にγ線を照射した実施例３及び防カビ剤処理後にγ線照射工程を行った実施例６共に３サンプルともカビが発生しなかった。
【００４６】
＜実験６：防カビ剤が放射線から受ける影響の調査実験＞
放射線照射の防カビ剤への影響を調査すべく、実施例１〜実施例６の１４日間培養した各３つの畳表サンプルについて、カビを塗布して防カビ機能の調査を行った。
・塗布したカビ
畳表サンプルの表面にクロカビ（Ａ．ｎｉｇｅｒ、ＮＡＭＵＳＡ社製）を塗布した。
・培養条件
畳表サンプルをクロラムフェニコール含有グルコースペプトン寒天培地に埋め込み、２５℃にて７日間培養した。
【００４７】
実験６の結果を表にして図５に合わせて示す。図５に示すように、培養開始後１４日に、畳表サンプル表面にＡ．Ｎｉｇｅｒを塗布したサンプルにおいて、γ線照射後に防カビ処理を行った実施例１から実施例３のうち、実施例１について、付着させたクロカビ（Ａ．Ｎｉｇｅｒ）の増殖が見られた。しかし、γ線照射前に防カビ処理を行った（即ち、防カビ剤にも放射線を照射した）実施例４から実施例６は、いずれも付着させたクロカビは増殖しなかった。
【００４８】
＜考察＞
実験１の結果から、γ線照射によりカビの発生を抑制できるのは、γ線の吸収線量が１０ｋＧｙ以上の場合であることがわかった。実験２の結果からγ線照射量が２５ｋＧｙを超えると、イ草の強度が低下することがわかった。実験３からは、γ線を５０ｋＧｙまで照射してもイ草が特に変色しないことがわかった。また、実験４からは、吸収線量が１０ｋＧｙ以上のものにおいて一旦イ草の香りが減退すること、３日するとその香りが復活することがわかった。尚、吸収線量が１０ｋＧｙ以上のものについて、吸収線量の違いによるイ草の香りの違いは感じ取れなかったが、滅菌に必要な吸収線量以上にγ線を照射することは、イ草の香りを維持する観点から好ましくないと考えられるため、イ草の香りを十分に維持しつつカビの発生を抑制するためには１０ｋＧｙ以上２０ｋＧｙ以下のγ線照射線が好ましいと考えられる。
【００４９】
実験５の結果からは、防カビ処理工程後にγ線照射を行った方が、γ線照射後に防カビ処理工程を行うよりも畳表の防カビ効果が高いことがわかった。また、実験６の結果からも実験５同様防カビ処理後にγ線照射を行った方が防カビ効果の高いことが分かり、また、γ線を照射した防カビ剤によっても防カビ効果が得られることが分かった。
【００５０】
本発明は、上記の実施形態に限られるものではなく、畳表に防カビ剤を付着又は含浸させる方法として、スプレーガンを用いて噴霧する方法の他、霧吹きや静電塗装により噴霧する方法、畳表に刷毛やローラー等で防カビ剤を塗布する方法や、畳表を液体の防カビ剤中に浸漬する方法を用いることができる。防カビ剤の畳表への付着又は含浸は、表面のみに行ってもよいし表裏両面に行ってもよい。防カビ処理剤工程は、γ線照射工程の後に行うことができるし、γ線照射工程の後、畳表を梱包してもよく、泥落としを防カビ剤処理工程及びγ線照射工程の後に行ってもよい。また、畳表を畳床に装着した状態で、防カビ剤処理工程及びγ線照射工程を行ってもよい。梱包材として、紙製、木製、樹脂製、金属製等、γ線を透過するものであれば公知の梱包材を適宜用いることができる。また、本発明は、畳床に縫い付けず、畳表（ゴザ）単独で用いるものも含む。
【産業上の利用可能性】
【００５１】
本発明の畳表の防カビ性を備えた畳表の製造方法及び防カビ性能を備えた畳表は、以上説明したようにイ草の内部にある胞子からのカビの発生と、畳の使用時に畳表表面に付着した胞子によるカビの発生とを効果的に抑制できるため、防カビ機能を必要とする畳に好適に用いることができる。
【図１】
2013151822.tif 000003
【図２】
2013151822.tif 000004
【図３】
2013151822.tif 000005
【図４】
2013151822.tif 000006
【図５】
2013151822.tif 000007